(57)【特許請求の範囲】
【請求項１】
Ｃ．Ｉ．ピグメントバイオレット２３と、
硫酸鉄（ＩＩ）、硫酸アルミニウム、硫酸カリウムアルミニウム、硫酸銅（ＩＩ）、塩化鉄（ＩＩ）、塩化鉄（ＩＩＩ）、硫酸亜鉛からなる群から選ばれる少なくとも一種の多価金属無機塩と、を含有し、
かつ、質量基準で前記Ｃ．Ｉ．ピグメントバイオレット２３  １００部当たり、０．１〜５．０部の前記多価金属無機塩を含有することを特徴とする顔料組成物。
【請求項２】
さらに、Ｃ．Ｉ．ピグメントバイオレット２３スルホン酸誘導体のアルキルアンモニウム塩を含有することを特徴とする請求項１記載の顔料組成物。
【請求項３】
Ｃ．Ｉ．ピグメントバイオレット２３の水スラリーに、硫酸鉄（ＩＩ）、硫酸アルミニウム、硫酸カリウムアルミニウム、硫酸銅（ＩＩ）、塩化鉄（ＩＩ）、塩化鉄（ＩＩＩ）、硫酸亜鉛からなる群から選ばれる少なくとも一種の多価金属無機塩を加えて均一に攪拌することを特徴とする、Ｃ．Ｉ．ピグメントバイオレット２３と、硫酸鉄（ＩＩ）、硫酸アルミニウム、硫酸カリウムアルミニウム、硫酸銅（ＩＩ）、塩化鉄（ＩＩ）、塩化鉄（ＩＩＩ）、硫酸亜鉛からなる群から選ばれる少なくとも一種の多価金属無機塩と、を含有し、
かつ、質量基準で前記Ｃ．Ｉ．ピグメントバイオレット２３  １００部当たり、０．１〜５．０部の前記多価金属無機塩と、を含有する請求項１または２に記載の顔料組成物の製造方法。 
【請求項４】
請求項１または２に記載の顔料組成物を含有する着色剤。
【請求項５】
請求項１または２に記載の顔料組成物とワニスを含有する印刷インキ。
【発明の詳細な説明】
【技術分野】
【０００１】
本発明は、印刷インキ、塗料、着色成形品、捺染など広範な用途に用いることができるジオキサジンバイオレット顔料組成物に関する。
【背景技術】
【０００２】
一般に、着色を目的とする顔料は微細な粒子からなっている。たとえば、グラビア印刷、フレキソ印刷等の印刷インキや塗料のように、微細な一次粒子の凝集体である顔料を媒体中に分散する場合において、粒子の凝集をほぐすために長時間強い力をかけて分散したり、分散剤を添加したりするなどの工夫がなされている。
なかでも、Ｃ．Ｉ．ピグメントバイオレット２３に代表されるジオキサジンバイオレット顔料を用いた場合、流動性に係る問題が顕著であり、流動性向上のためにジオキサジンバイオレット顔料の誘導体の併用が検討されてきた。ジオキサジンバイオレット顔料の誘導体としては、スルホン酸誘導体、スルホンアミド誘導体、ジアルキルアミノアルキル誘導体、フタルイミドアルキル誘導体などが知られている。
しかしながら、このような粒子の微細化や、顔料誘導体を併用する方法であっても、使用する用途によっては増粘（粘度上昇）による流動性低下が現れる場合があった。【０００３】
特に、Ｃ．Ｉ．ピグメントバイオレット２３を印刷用インキに用いた場合の安定性が課題となっている。インキの増粘はインキ製造時の分散機での分散不良や、装置の停止を引き起こすこともあり、解決が希求されている課題である。
このような中、ジオキサジン化合物と特定のスルホン酸誘導体とを併用する方法（特許文献１）が提案されている。
しかしながら、これらの方法であっても実用上十分な増粘抑制が達成されない場合があった。より具体的には、従来の方法によっては、印刷インキとして要求される分散性に関する諸特性（（１）ベースインキとしての経時粘度、（２）べースインキを酢酸エチルやワニス等で希釈した際の粘度、など。）の何れにおいても実用上十分な増粘抑制が達成されているとは言えない実情がある。
【先行技術文献】
【特許文献】
【０００４】
【特許文献１】特開平５−９８１７８号公報
【発明の開示】
【発明が解決しようとする課題】
【０００５】
前述のような実情を鑑み、本発明が解決しようとする課題は、優れた分散安定性を有するジオキサジンバイオレット顔料組成物を提供することにある。より具体的には、印刷インキ用途に使用する際の（１）ベースインキとしての経時粘度、（２）べースインキを酢酸エチルやワニス等で希釈した際の粘度の何れにおいても実用上十分な増粘抑制が達成されたジオキサジンバイオレット顔料組成物を提供することにある。
【課題を解決するための手段】
【０００６】
本発明者らは、実用上十分な上記特性を有する顔料組成物を見出すべく、有機顔料粒子の表面状態と印刷インキを構成する成分の相互作用について鋭意検討した結果、Ｃ．Ｉ．ピグメントバイオレット２３に対し、多価金属無機塩を用いることで前記課題を解決できることを見出し、本発明を完成するに至った。【０００７】
即ち本発明は、
『項１．ジオキサジンバイオレット顔料（Ｃ．Ｉ．ピグメントバイオレット２３）と多価金属無機塩とを含有することを特徴とする顔料組成物。
項２．さらに、Ｃ．Ｉ．ピグメントバイオレット２３スルホン酸誘導体のアルキルアンモニウム塩を含有することを特徴とする項１に記載の顔料組成物。
項３．Ｃ．Ｉ．ピグメントバイオレット２３の水スラリーに、多価金属無機塩を加えて均一に攪拌することを特徴とする、前記項１に記載の顔料組成物の製造方法。
項４．前記項１〜３いずれか一項に記載の顔料組成物を少なくとも含有する着色剤。
項５．前記項１〜３いずれか一項に記載の顔料組成物とワニスとを含有する印刷インキ。』に関する。
【発明の効果】
【０００８】
本発明の顔料組成物によれば、優れた分散安定性を有するジオキサジンバイオレット顔料組成物が得られるという格別顕著な効果を奏するものである。より具体的には、ジオキサジンバイオレット顔料を印刷インキ用途に使用する際の（１）ベースインキとしての経時粘度、（２）べースインキを酢酸エチルやワニス等で希釈した際の粘度の何れにおいても実用上十分な増粘抑制が達成可能である。
【発明を実施するための形態】
【０００９】
以下、本発明を詳細に説明する。
本発明は、Ｃ．Ｉ．ピグメントバイオレット２３と、多価金属無機塩と、を含有する顔料組成物である。このような本発明の顔料組成物によれば、印刷インキや塗料として使用した際にも優れた分散安定性を奏する。
【００１０】
＜Ｃ．Ｉ．ピグメントバイオレット２３の説明＞
本発明に用いるＣ．Ｉ．ピグメントバイオレット２３は、下記化学構造式（Ｉ）で表される有機顔料を意味する。このようなＣ．Ｉ．ピグメントバイオレット２３は、市販品（たとえば、ＦＡＳＴＯＧＥＮ  ＳＵＰＥＲ  ＶＩＯＬＥＴ  シリーズ（ＤＩＣ株式会社製、ＢＥＴ法による比表面積：５０〜１２０ｍ２／ｇ）などが挙げられる）を用いても良いし、公知慣用の方法で製造して用いても良い。もちろん製造後に適宜公知の処理を加えて用いても良い。Ｃ．Ｉ．ピグメントバイオレット２３のＢＥＴ法による比表面積は、透明性を保ちつつ過度に微細な粒子の凝集とそれに伴う増粘を防ぐ観点から、６０〜８０ｍ２／ｇの範囲にあるものが好ましい。
【００１１】
【化１】
0006493637.tif 000002
【００１２】
＜多価金属無機塩の説明＞
本発明者らは、Ｃ．Ｉ．ピグメントバイオレット２３を多価金属無機塩で処理することにより、ニトロセルロース（以下、ＮＣと表記する）アルコール系インキにおいて、ベースインキ経時粘度、希釈時のインキ粘度（後述の実施例においては酢酸エチルで希釈）のいずれにおいても顕著に優れた増粘抑制が得られることを見出した。
【００１３】
Ｃ．Ｉ．ピグメントバイオレット２３の表面に吸着した多価金属無機塩とＮＣ樹脂のニトロ基のそれぞれの分極が相互作用をすることにより、Ｃ．Ｉ．ピグメントバイオレット２３が樹脂に吸着する。即ち、多価金属無機塩が顔料表面と樹脂との親和性を上げることで経時粘度及び酢酸エチル希釈粘度の安定性向上に寄与していると推察される。
【００１４】
本発明に用いる多価金属無機塩は、２価以上の金属カチオンと無機酸アニオンの塩であれば何れも使用することができ、金属カチオンの例としては、Ｂｅ２＋、Ｍｇ２＋、Ｃａ２＋、Ｓｒ２＋、Ｂａ２＋、Ｚｎ２＋、Ａｌ３＋、Ｃｄ２＋、Ｆｅ２＋、Ｆｅ３＋、Ｃｏ２＋、Ｃｒ２＋、Ｃｒ３＋、Ｃｒ４＋、Ｈｇ２＋、Ｃｕ２＋、Ｐｂ２＋、Ｎｉ２＋、Ｍｎ２＋、などが挙げられ、無機酸アニオンの例としては、Ｆ−、Ｃｌ−、Ｂｒ−、Ｉ−、ＮＯ３−、ＰＯ４３−、ＨＰＯ４２−、Ｈ２ＰＯ４−、ＳＯ４２−、ＨＳＯ４−、ＣＯ３２−、ＨＣＯ３−、などが挙げられる。
より具体的には、硫酸鉄（ＩＩ）、硫酸アルミニウム、硫酸カリウムアルミニウム、硫酸銅（ＩＩ）、塩化鉄（ＩＩ）、塩化鉄（ＩＩＩ）、硫酸亜鉛、硫酸マグネシウムなどが挙げられる。
なかでも、インキ粘度の低減効果が顕著なことから、硫酸鉄（ＩＩ）、硫酸アルミニウム、硫酸カリウムアルミニウム、硫酸銅（ＩＩ）を用いることが好ましい。
本発明に用いる多価金属無機塩は単独で用いても良いし、必要に応じて併用することもできる。
【００１５】
＜Ｃ．Ｉ．ピグメントバイオレット２３と多価金属無機塩との配合量の説明＞
本発明の顔料組成物は、質量基準でＣ．Ｉ．ピグメントバイオレット２３  １００部当たり、０．１〜５．０部の多価金属無機塩を含有することが好ましく、なかでも、インキ粘度の低減効果が顕著なことから、０．３〜３．０部の多価金属無機塩を含有することがより好ましい。
【００１６】
本発明の顔料組成物の調製方法としては、例えば、以下のような方法が挙げられる。
（Ａ）Ｃ．Ｉ．ピグメントバイオレット２３のウエットケーキを水等に懸濁させた顔料スラリーに多価金属無機塩を加えて、均一に攪拌した後、常法に従って濾過、乾燥、粉砕してジオキサジンバイオレット顔料組成物とする方法。
（Ｂ）Ｃ．Ｉ．ピグメントバイオレット２３のウエットケーキを乾燥する前に、多価金属無機塩の水溶液をウエットケーキに噴霧して、常法に従って乾燥、粉砕してジオキサジ
ンバイオレット顔料組成物とする方法。
（Ｃ）乾燥したＣ．Ｉ．ピグメントバイオレット２３と、多価金属無機塩とを、磨砕することなく、ナウターミキサー、ヘンシェルミキサー、エアーミックス混合機、ニーダー等の配合機を用いて乾式混合する方法。
（Ｄ）予め各々別個に準備した、Ｃ．Ｉ．ピグメントバイオレット２３乾燥顔料と、多価金属無機塩とを、インキ、塗料等に使用するときに同時に加える方法。
（Ｅ）Ｃ．Ｉ．ピグメントバイオレット２３のウエットケーキを水等に懸濁させた顔料スラリーに多価金属無機塩を加えて、均一に攪拌した後、スピンフラッシュドライヤーまたはスプレードライヤー等で噴霧、乾燥する方法。
【００１７】
前記した顔料組成物の調製方法のなかでも、Ｃ．Ｉ．ピグメントバイオレット２３顔料に均一に多価金属無機塩を処理できることや、通常のＣ．Ｉ．ピグメントバイオレット顔料の製造工程の範囲で対応できる観点から、前記（Ａ）の調製方法が好ましい。
【００１８】
また、本発明者らはさらに分散安定性能の向上を追求し、前記した本発明の顔料組成物に、Ｃ．Ｉ．ピグメントバイオレット２３スルホン酸誘導体のアンモニウム塩（下記構造）を加えることで、Ｃ．Ｉ．ピグメントバイオレット２３を含むバイオレットインキと、銅フタロシアニンを含むブルーインキの混色時の増粘をも解決できることを見出した。
【００１９】
本発明者らの検討によれば、このような混色時の増粘は以下のような場合に起こる。すなわち、混色前においては、Ｃ．Ｉ．ピグメントバイオレット２３及び銅フタロシアニンが、それぞれワニス中のＮＣ樹脂に吸着し分散安定化している。一方、混色後の場合、ＮＣ樹脂との親和性がより強い銅フタロシアニンに、Ｃ．Ｉ．ピグメントバイオレット２３に吸着していたＮＣ樹脂が奪われ、Ｃ．Ｉ．ピグメントバイオレット２３が凝集し、増粘が起こると考えられる。
そこで、Ｃ．Ｉ．ピグメントバイオレット２３を、Ｃ．Ｉ．ピグメントバイオレット２３スルホン酸誘導体のアンモニウム塩で処理することで立体障害が生まれ相互作用が起こりにくくなり、両インキ混合時の増粘を防いでいると推察される。
【００２０】
【化２】
0006493637.tif 000003
【００２１】
式中ｍは０〜３の数、ｎは１〜４の数であり、ｍ＋ｎ＝１〜４である。Ｒ１、Ｒ２、Ｒ３、Ｒ４はそれぞれ独立に水素原子又はＣ１〜Ｃ２０アルキルである。好ましくはＲ１〜Ｒ３＝Ｈ、Ｒ４＝Ｃ１２アルキルである。
【００２２】
Ｃ．Ｉ．ピグメントバイオレット２３のスルホン酸誘導体アンモニウム塩の処理量としては、質量換算でＣ．Ｉ．ピグメントバイオレット顔料  １００部当たり、０．５〜１５．０部が好ましく、さらには、１．０〜８．０部であることが好ましい。
【００２３】
Ｃ．Ｉ．ピグメントバイオレット２３と多価金属無機塩と、さらにＣ．Ｉ．ピグメントバイオレット２３スルホン酸誘導体のアンモニウム塩を含む本発明の顔料組成物の調製方法としては、例えば、前記好ましい調製法である（Ａ）で言えば、粉砕工程時に、Ｃ．Ｉ．ピグメントバイオレット２３スルホン酸誘導体のアンモニウム塩を添加することで得ることができる。あるいはＣ．Ｉ．ピグメントバイオレット２３のウエットケーキを水等に懸濁させた顔料スラリーに多価金属無機塩とＣ．Ｉ．ピグメントバイオレット２３スルホン酸誘導体を加えて均一に撹拌し、アミン又はアンモニウム塩を加えてさらに攪拌した後、常法に従って濾過、乾燥、粉砕して、本発明の顔料組成物とする方法がある。
【００２４】
なお、本発明の顔料組成物は、本発明の効果に好ましくない影響を与えない限りにおいて、さらに添加剤や分散剤などを含有させ、各用途に適するように調整可能することもできる。
【００２５】
こうして得られた本発明の顔料組成物は、着色機能を必要とするような用途であれば何れにも好適に使用できる。例えば、塗料、印刷インキ、着色成形品、静電荷像現像用トナー、液晶表示装置のカラーフィルタ、インクジェット記録用水性インク等の公知慣用の各種用途に使用することができる。
【００２６】
本発明のＣ．Ｉ．ピグメントバイオレット２３の顔料組成物は、初期粘度、経時安定性にも優れた印刷インキを提供できる。印刷インキは、本発明の製造方法で得られた顔料組成物に対して、公知慣用の各種バインダー樹脂、各種溶媒、各種添加剤等を、従来の調製方法に従って混合することにより調製することができる。具体的には、顔料濃度の高いリキッドインキ用ベースインキを調整し、各種バインダー、各種溶媒、各種添加剤等を使用することにより、リキッドインキを調整することができる。
【００２７】
本発明の顔料組成物は、流動性に優れた低粘度のＮＣ樹脂系リキッドインキ用ベースインキの製造が可能であり、グラビア印刷インキやフレキソ印刷インキ用の有機顔料組成物として好適である。ＮＣ樹脂系リキッドインキ用ベースインキは、ＮＣ樹脂（窒素分：１０．７〜１２．２）、溶媒、顔料からなる。このＮＣ樹脂系リキッドインキ用ベースインキに各種バインダー樹脂、溶媒、各種添加剤を添加して、リキッドインキを製造することができる。バインダーには、例えば、ＮＣ樹脂、ポリアミド樹脂、ポリウレタン樹脂、溶剤には、例えば、トルエン、キシレンなどの芳香族有機溶剤、メチルエチルケトン、メチルイソブチルケトン、シクロヘキサノン、２−ヘプタノン、３−ヘプタノンなどのケトン系溶剤、酢酸エチル、酢酸ｎ−プロピル、酢酸イソプロピル、酢酸イソブチルなどのエステル系溶剤、メタノール、エタノール、ｎ−プロパノール、イソプロパノール、ｎ−ブタノール、イソブタノール、ｔ−ブタノールなどのアルコール系溶剤、エチレングリコールモノメチルエーテル、エチレングリコールモノエチルエーテル、エチレングリコールモノ−ｎ−プロピルエーテル、エチレングリコールモノ−ｉ−プロピルエーテル、エチレングリコールモノ−ｎ−ブチルエーテル、エチレングリコールモノ−ｉ−ブチルエーテル、エチレングリコールモノ−ｔ−ブチルエーテル、プロピレングリコールモノメチルエーテル、プロピレングリコールモノエチルエーテル、プロピレングリコールモノ−ｎ−プロピルエーテル、プロピレングリコールモノ−ｉ−プロピルエーテル、プロピレングリコールモノ−ｎ−ブチルエーテル、プロピレングリコールモノ−ｉ−ブチルエーテル、プロピレングリコールモノ−ｔ−ブチルエーテル、エチレングリコールジメチルエーテル、エチレングリコールジエチルエーテル、エチレングリコールジ−ｎ−プロピルエーテル、エチレングリコールジ−ｉ−プロピルエーテル、エチレングリコールジ−ｎ−ブチルエーテル、エチレングリコールジ−ｉ−ブチルエーテル、エチレングリコールジ−ｔ−ブチルエーテル、プロピレングリコールジメチルエーテル、プロピレングリコールジエチルエーテル、プロピレングリコールジ−ｎ−プロピルエーテル、プロピレングリコールジ−ｉ−プロピルエーテル、プロピレングリコールジ−ｎ−ブチルエーテル、プロピレングリコールジ−ｉ−ブチルエーテル、プロピレングリコールジ−ｔ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｉ−プロピルエーテル、ジエチレングリコールモノ−ｎ−ブチルエーテル、ジエチレングリコールモノ−ｉ−ブチルエーテル、ジエチレングリコールモノ−ｔ−ブチルエーテル、ジエチレングリコールジメチルエーテル、ジエチレングリコールジエチルエーテル、ジエチレングリコールジ−ｎ−プロピルエーテル、ジエチレングリコールジ−ｉ−プロピルエーテル、ジエチレングリコールジ−ｎ−ブチルエーテル、ジエチレングリコールジ−ｉ−ブチルエーテル、ジエチレングリコールジ−ｔ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉ−プロピルエーテル、ジプロピレングリコールモノ−ｎ−ブチルエーテル、ジプロピレングリコールモノ−ｉ−ブチルエーテル、ジプロピレングリコールモノ−ｔ−ブチルエーテル、ジプロピレングリコールジメチルエーテル、ジプロピレングリコールジエチルエーテル、ジプロピレングリコールジ−ｎ−プロピルエーテル、ジプロピレングリコールジ−ｉ−プロピルエーテル、ジプロピレングリコールジ−ｎ−ブチルエーテル、ジプロピレングリコールジ−ｉ−ブチルエーテル、ジプロピレングリコールジ−ｔ−ブチルエーテル、エチレングリコールモノメチルエーテルアセテート、エチレングリコールモノエチルエーテルアセテート、プロピレングリコールモノエチルエーテルアセテート、プロピレングリコールモノメチルエーテルアセテート、ジエチレングリコールモノメチルエーテルアセテート、ジエチレングリコールモノエチルエーテルアセテートなどのグリコールエーテル系溶剤などを使用することができる。
【００２８】
本発明の顔料組成物を印刷インキとして用いる場合、上記のようにして調製された本発明の顔料組成物を使用した印刷インキを酢酸エチルやポリウレタン系ワニス、ポリアミド系ワニスに希釈して用いることができる。印刷インキの調製は公知慣用の方法を採用することができる。
【００２９】
本発明の顔料組成物を着色剤としての塗料とする場合、塗料として使用される樹脂としては、アクリル樹脂、メラミン樹脂、エポキシ樹脂、ポリエステル樹脂、ポリウレタン樹脂、ポリアミド樹脂、フェノール樹脂など様々である。
【００３０】
塗料に使用される溶媒としては、トルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール、プロパノール、ｎ−ブタノール、イソブタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物のようなカルバミン酸エステル、水等がある。溶媒としては、特にプロピオネート系、アルコール系、エーテル系、ケトン系、窒素化合物系、ラクトン系、水等の極性溶媒で水可溶のものが適している。
【００３１】
また、顔料添加剤及び／又は顔料組成物を、液状樹脂中で分散し又は混合し、塗料用樹脂組成物とする場合に、通常の添加剤類、例えば、分散剤類、充填剤類、塗料補助剤類、乾燥剤類、可塑剤類及び／又は補助顔料を用いることができる。これは、それぞれの成分を、単独又は幾つかを一緒にして、全ての成分を集め、又はそれらの全部を一度に加えることによって、分散又は混合して達成される。
【００３２】
上記顔料組成物を分散する分散機としては、ディスパー、ホモミキサー、ペイントコンディショナー、スキャンデックス、ビーズミル、アトライター、ボールミル、二本ロール、三本ロール、加圧ニーダー等の公知の分散機が挙げられるが、これらに限定されるものではない。本発明の顔料組成物の分散は、これらの分散機にて分散が可能な粘度になるよう、樹脂、溶剤が添加され分散される。分散後の高濃度塗料ベースは固形分５〜２０％であり、これにさらに樹脂、溶剤を混合し塗料として使用に供される。
【００３３】
以下、実施例及び比較例を用いて本発明を更に詳細に説明する。以下の実施例及び比較例において特に断りの無い限り、「％」は「質量％」を表すものとする。
【００３４】
本実施例において、顔料組成物中の金属含有量の測定は蛍光Ｘ線測定により行った。
詳細は以下の通りである。
Ｆｅ、Ｃｕ、Ｚｎ含有量：蛍光Ｘ線分析装置  Ｅｐｓｉｌｏｎ５（ＰＡＮａｌｙｔｉｃａｌ  Ｂ．Ｖ．製）により測定した。作製した顔料粉末約１０００ｍｇを用いてサンプル径１９ｍｍの錠剤を作製し、測定に使用した。
Ａｌ、Ｍｇ含有量：蛍光Ｘ線分析装置  ＺＳＸ１００ｅ（株式会社リガク製）により測定した。作製した顔料粉末約２００ｍｇを用いてサンプル径１３ｍｍの錠剤を作製し、測定に使用した。
顔料のＢＥＴ法による比表面積の測定は、顔料粉末約１００ｍｇを用い、比表面積測定装置  Ｍａｃｓｏｒｂ ＨＭ ｍｏｄｅｌ−１２２０（株式会社ＭＯＵＮＴＥＣＨ製）により測定した。
【００３５】
［実施例１］
Ｃ．Ｉ．ピグメントバイオレット２３（ＤＩＣ株式会社製、ＢＥＴ法による比表面積：７５ｍ２／ｇ）のウェットケーキ（顔料分６０部）に水を加え、全量で１０００部とし、ステンレスカップ中でホモディスパー ２．５型（プライミクス株式会社製）を用いて３０分解膠した。そこに硫酸鉄（ＩＩ）七水和物（和光純薬工業株式会社製）１．８部を添加し、１時間撹拌した。得られたスラリーをヌッチェろ過し、ろ物を送風乾燥（９８℃、１８時間）、粉砕し、Ｃ．Ｉ．ピグメントバイオレット２３顔料組成物（Ａ−１）６０部を得た。この顔料組成物中のＦｅ含有量は２４７０ｐｐｍであった。これは硫酸鉄（ＩＩ）七水和物の量に換算すると、Ｃ．Ｉ．ピグメントバイオレット２３  １００部当たり１．２部であった。
【００３６】
［実施例２］
前記［実施例１］の硫酸鉄（ＩＩ）七水和物添加量を３．６部に変更した以外は同様の操作を行い、Ｃ．Ｉ．ピグメントバイオレット２３顔料組成物（Ａ−２）６０部を得た。この顔料組成物中のＦｅ含有量は３４８０ｐｐｍであった。これは硫酸鉄（ＩＩ）七水和物の量に換算すると、Ｃ．Ｉ．ピグメントバイオレット２３  １００部当たり１．７部であった。
【００３７】
［実施例３］
前記［実施例１］の硫酸鉄（ＩＩ）七水和物添加量を５．４部に変更した以外は同様の操作を行い、Ｃ．Ｉ．ピグメントバイオレット２３顔料組成物（Ａ−３）６０部を得た。この顔料組成物中のＦｅ含有量は４１９０ｐｐｍであった。これは硫酸鉄（ＩＩ）七水和物の量に換算すると、Ｃ．Ｉ．ピグメントバイオレット２３  １００部当たり２．１部であった。
【００３８】
［実施例４］
前記［実施例１］の硫酸鉄（ＩＩ）七水和物添加量を７．２部に変更した以外は同様の操作を行い、Ｃ．Ｉ．ピグメントバイオレット２３顔料組成物（Ａ−４）６０部を得た。この顔料組成物中のＦｅ含有量は４７６０ｐｐｍであった。これは硫酸鉄（ＩＩ）七水和物の量に換算すると、Ｃ．Ｉ．ピグメントバイオレット２３  １００部当たり２．４部であった。
【００３９】
［実施例５］
前記［実施例１］の硫酸鉄（ＩＩ）七水和物を硫酸アルミニウム１４〜１８水和物（和光純薬工業株式会社製）３．６部に変更した以外は同様の操作を行い、Ｃ．Ｉ．ピグメントバイオレット２３顔料組成物（Ａ−５）６０部を得た。この顔料組成物中のＡｌ含有量は４８４ｐｐｍであった。これは硫酸アルミニウム１６水和物の量に換算すると、Ｃ．Ｉ．ピグメントバイオレット２３  １００部当たり０．６部であった。
【００４０】
［実施例６］
前記［実施例１］の硫酸鉄（ＩＩ）七水和物を硫酸アルミニウム１４〜１８水和物（和光純薬工業株式会社製）５．４部に変更した以外は同様の操作を行い、Ｃ．Ｉ．ピグメントバイオレット２３顔料組成物（Ａ−６）６０部を得た。この顔料組成物中のＡｌ含有量は７５０ｐｐｍであった。これは硫酸アルミニウム１６水和物の量に換算すると、Ｃ．Ｉ．ピグメントバイオレット２３  １００部当たり０．９部であった。
【００４１】
［実施例７］
前記［実施例１］の硫酸鉄（ＩＩ）七水和物を硫酸カリウムアルミニウム（和光純薬工業株式会社製）５．４部に変更した以外は同様の操作を行い、Ｃ．Ｉ．ピグメントバイオレット２３顔料組成物（Ａ−７）６０部を得た。この顔料組成物中のＡｌ含有量は９８１ｐｐｍであった。これは硫酸カリウムアルミニウムの量に換算すると、Ｃ．Ｉ．ピグメントバイオレット２３  １００部当たり１．７部であった。
【００４２】
［実施例８］
前記［実施例１］の硫酸鉄（ＩＩ）七水和物を硫酸銅（ＩＩ）（和光純薬工業株式会社製）３．６部に変更した以外は同様の操作を行い、Ｃ．Ｉ．ピグメントバイオレット２３顔料組成物（Ａ−８）６０部を得た。この顔料組成物中のＣｕ含有量は５７１３ｐｐｍであった。これは硫酸銅（ＩＩ）の量に換算すると、Ｃ．Ｉ．ピグメントバイオレット２３  １００部当たり１．４部であった。
【００４３】
［実施例９］
前記［実施例１］の硫酸鉄（ＩＩ）七水和物を硫酸亜鉛七水和物（和光純薬工業株式会社製）３．６部に変更した以外は同様の操作を行い、Ｃ．Ｉ．ピグメントバイオレット２３顔料組成物（Ａ−９）６０部を得た。この顔料組成物中のＺｎ含有量は５９２３ｐｐｍであった。これは硫酸亜鉛七水和物の量に換算すると、Ｃ．Ｉ．ピグメントバイオレット２３  １００部当たり２．６部であった。
【００４４】
［実施例１０］
前記［実施例１］の硫酸鉄（ＩＩ）七水和物を硫酸マグネシウム（和光純薬工業株式会社製）３．６部に変更した以外は同様の操作を行い、Ｃ．Ｉ．ピグメントバイオレット２３顔料組成物（Ａ−１０）６０部を得た。この顔料組成物中のＭｇ含有量は２２９８ｐｐｍであった。これは硫酸マグネシウムの量に換算すると、Ｃ．Ｉ．ピグメントバイオレット２３  １００部当たり１．１部であった。
【００４５】
［実施例１１］
前記［実施例１］の硫酸鉄（ＩＩ）七水和物を塩化鉄（ＩＩ）（和光純薬工業株式会社製）４．０部に変更した以外は同様の操作を行い、Ｃ．Ｉ．ピグメントバイオレット２３顔料組成物（Ａ−１１）６０部を得た。この顔料組成物中のＦｅ含有量は６３５９ｐｐｍであった。これは塩化鉄（ＩＩ）の量に換算すると、Ｃ．Ｉ．ピグメントバイオレット２３  １００部当たり１．４部であった。
【００４６】
［実施例１２］
前記［実施例１］の硫酸鉄（ＩＩ）七水和物を塩化鉄（ＩＩＩ）（和光純薬工業株式会社製）５．４部に変更した以外は同様の操作を行い、Ｃ．Ｉ．ピグメントバイオレット２３顔料組成物（Ａ−１２）６０部を得た。この顔料組成物中のＦｅ含有量は６８９２ｐｐｍであった。これは塩化鉄（ＩＩＩ）の量に換算すると、Ｃ．Ｉ．ピグメントバイオレット２３  １００部当たり２．０部であった。
【００４７】
［調製例１］
Ｃ．Ｉ．ピグメントバイオレット２３スルホン酸誘導体（ＤＩＣ株式会社製）のウェットケーキ（染料分６０部）に水を加え、全量で３６００部とし、ステンレスカップ中、錨型撹拌羽を用いて８０度、１時間、加熱撹拌した。その一方で、酢酸（和光純薬工業株式会社製）１９部、水７２０部、ファーミン２０Ｄ（花王株式会社製）４５部をビーカー中、８０度、１時間、加熱撹拌した。Ｃ．Ｉ．ピグメントバイオレット２３スルホン酸誘導体のスラリーにファーミン２０Ｄの溶液を全量投入し、１時間撹拌した。得られたスラリーをヌッチェろ過し、ろ物を水４８００部で洗浄した。ろ物を送風乾燥（９８℃、１８時間）し、Ｃ．Ｉ．ピグメントバイオレット２３スルホン酸誘導体ドデシルアンモニウム塩を９６部得た。
【００４８】
［実施例１３］
Ｃ．Ｉ．ピグメントバイオレット２３（ＤＩＣ株式会社製、ＢＥＴ法による比表面積：７５ｍ２／ｇ）のウェットケーキ（顔料分６０部）に水を加え、全量で１０００部とし、ステンレスカップ中でホモディスパー ２．５型（プライミクス株式会社製）を用いて３０分解膠した。そこに硫酸鉄（ＩＩ）七水和物（和光純薬工業株式会社製）３．６部を添加し、１時間撹拌した。得られたスラリーをヌッチェろ過し、ろ物を送風乾燥（９８℃、１８時間）した。得られた顔料の乾燥品の粉砕時に、Ｃ．Ｉ．ピグメントバイオレット２３スルホン酸ドデシルアンモニウム塩を３．０部添加、粉砕し、Ｃ．Ｉ．ピグメントバイオレット２３顔料組成物（Ａ−１３）６０部を得た。この顔料組成物中のＦｅ含有量は３２９０ｐｐｍであった。これは硫酸鉄（ＩＩ）七水和物の量に換算すると、Ｃ．Ｉ．ピグメントバイオレット２３  １００部当たり１．６部であった。
【００４９】
［実施例１４］
前記［実施例９］の硫酸鉄（ＩＩ）七水和物を硫酸アルミニウム１４〜１８水和物（和光純薬工業株式会社製）３．６部に変更した以外は同様の操作を行い、Ｃ．Ｉ．ピグメントバイオレット２３顔料組成物（Ａ−１４）６０部を得た。この顔料組成物中のＡｌ含有量は４７２ｐｐｍであった。これは硫酸アルミニウム１６水和物の量に換算すると、Ｃ．Ｉ．ピグメントバイオレット２３  １００部当たり０．６部であった。
【００５０】
［実施例１５］
Ｃ．Ｉ．ピグメントバイオレット２３の乾燥品６０部に、硫酸鉄（ＩＩ）七水和物０．９部を混合、粉砕し、Ｃ．Ｉ．ピグメントバイオレット２３顔料組成物（Ａ−１５）６０部を得た。この顔料組成物中のＦｅ含有量は２９４１ｐｐｍであった。これは硫酸鉄（ＩＩ）七水和物の量に換算すると、Ｃ．Ｉ．ピグメントバイオレット２３  １００部当たり１．５部であった。
［実施例１６］
Ｃ．Ｉ．ピグメントバイオレット２３（ＤＩＣ株式会社製、ＢＥＴ法による比表面積：６５ｍ２／ｇ
）のウェットケーキ（顔料分６０部）に水を加え、全量で１０００部とし、ステンレスカップ中でホモディスパー ２．５型（プライミクス株式会社製）を用いて３０分解膠した。そこに硫酸鉄（ＩＩ）七水和物（和光純薬工業株式会社製）３．６部を添加し、１時間撹拌した。得られたスラリーをヌッチェろ過し、ろ物を送風乾燥（９８℃、１８時間）した。得られた顔料の乾燥品の粉砕時に、Ｃ．Ｉ．ピグメントバイオレット２３スルホン酸ドデシルアンモニウム塩を３．０部添加、粉砕し、Ｃ．Ｉ．ピグメントバイオレット２３顔料組成物（Ａ−１６）６０部を得た。この顔料組成物中のＦｅ含有量は３１０１ｐｐｍであった。これは硫酸鉄（ＩＩ）七水和物の量に換算すると、Ｃ．Ｉ．ピグメントバイオレット２３  １００部当たり１．５部であった。
【００５１】
［比較例１］
Ｃ．Ｉ．ピグメントバイオレット２３（ＤＩＣ株式会社製、ＢＥＴ法による比表面積：７５ｍ２／ｇ）のウェットケーキ（顔料分６０部）を、送風乾燥（９８℃、１８時間）、粉砕し、Ｃ．Ｉ．ピグメントバイオレット２３を６０部得た。
【００５２】
［各種インキの作製］
（ＮＣエタノールワニスの作製）
ＮＣ樹脂（窒素分：１０．７〜１２．２、不揮発分７０％、揮発分エタノール）２５０部、エタノール（和光純薬工業株式会社製）４３６．５部、酢酸エチル（和光純薬工業株式会社製）１３．５部を１Ｌポリ瓶に入れペイントシェーカー（株式会社東洋精機製作所製）で２時間分散し、ＮＣエタノールワニスを得た。
【００５３】
（ＮＣグリコールエーテルワニスの作製）
ＮＣ樹脂（窒素分：１０．７〜１２．２、不揮発分７０％、揮発分イソプロパノール）１６４．５部、プロピレングリコールモノエチルエーテル（和光純薬工業株式会社製）３３５．５部を１Ｌポリ瓶に入れペイントシェーカー（株式会社東洋精機製作所製）で２時間分散し、ＮＣグリコールエーテルワニスを得た。
【００５４】
（紫色ＮＣエタノールベースインキの作製）
前記実施例１〜１６で得られた顔料組成物、比較例１（Ｃ．Ｉ．ピグメントバイオレット２３、無処理）のそれぞれについて、顔料組成物２２部、ＮＣエタノールワニス４０部、エタノール（和光純薬工業株式会社製）３６．９部、酢酸エチル（和光純薬工業株式会社製）１．１部、ＳＡＺビーズ（ジルコニアＹＴＺボール１．２５φ、東京硝子器械株式会社製）１５０部を２００ｍＬガラス瓶に入れ、Ｓｈａｋｅｒ  Ｓｋａｎｄｅｘ  ＳＫ５５０（Ｆａｓｔ  ＆  Ｆｌｕｉｄ  Ｍａｎａｇｅｍｅｎｔ  Ｂ．Ｖ．Ｃｏｍｐａｎｙ製）にて２時間分散し、紫色ＮＣエタノールベースインキを得た。
【００５５】
（紫色ＮＣグリコールベースインキの作製）
前記実施例５で得られた顔料組成物、比較例１（Ｃ．Ｉ．ピグメントバイオレット２３、無処理）のそれぞれについて、顔料組成物１８．２部、ＮＣグリコールエーテルワニス３２．５部、プロピレングリコールモノエチルエーテル（和光純薬工業株式会社製）４０．３部、ｎ−プロパノール（和光純薬工業株式会社製）９．０部、ＳＡＺビーズ（ジルコニアＹＴＺボール１．２５φ、東京硝子器械株式会社製）１５０部を２００ｍＬガラス瓶に入れ、Ｓｈａｋｅｒ  Ｓｋａｎｄｅｘ  ＳＫ５５０（Ｆａｓｔ  ＆  Ｆｌｕｉｄ  Ｍａｎａｇｅｍｅｎｔ  Ｂ．Ｖ．Ｃｏｍｐａｎｙ製）にて２時間分散し、紫色ＮＣグリコールベースインキを得た。
【００５６】
（酢酸エチル希釈インキの作製）
得られた紫色ＮＣエタノールベースインキ３８．５部、酢酸エチル（和光純薬工業株式会社製）１６．５部を１００ｍＬポリ瓶に入れ、ペイントシェーカー（株式会社東洋精機製作所製）にて１０秒分散し、酢酸エチル希釈インキを得た。
【００５７】
（青色ベースインキの作製）
Ｃ．Ｉ．ピグメントブルー１５：４（ＤＩＣ株式会社製）２２部、ＮＣエタノールワニス４０部、エタノール（和光純薬工業株式会社製）３６．９部、酢酸エチル（和光純薬工業株式会社製）１．１部、ＳＡＺビーズ（ジルコニアＹＴＺボール１．２５φ、東京硝子器械株式会社製）１５０部を２００ｍＬガラス瓶に入れ、Ｓｈａｋｅｒ  Ｓｋａｎｄｅｘ  ＳＫ５５０（Ｆａｓｔ  ＆  Ｆｌｕｉｄ  Ｍａｎａｇｅｍｅｎｔ  Ｂ．Ｖ．Ｃｏｍｐａｎｙ製）にて２時間分散し、青色ベースインキを得た。
【００５８】
（混色インキの作製）
紫色ＮＣエタノールベースインキ２８部、青色ベースインキ１２部、エタノール（和光純薬工業株式会社製）２０部を１００ｍＬポリ瓶に入れ、ペイントシェーカー（株式会社東洋精機製作所製）にて１０秒分散し、混色インキを得た。
【００５９】
［各種インキの粘度測定結果］
（ベースインキ経時粘度）
得られた紫色ＮＣエタノールベースインキおよびＮＣグリコールベースインキを室温で２４時間静置し、その後２０℃恒温槽で１時間以上静置してＲ８５形粘度計  ＲＢ８５Ｌ（東機産業株式会社製）で粘度を測定した。粘度は低いほど優れる。表１、表２中では、以下のように評価した。
・ベースインキ経時粘度の評価（６ｒｐｍでの粘度（単位：ｍＰａ・ｓ））
ＡＡ：１０００未満
Ａ：１０００以上〜５０００未満
Ｂ：５０００以上〜１００００未満
Ｃ：１００００以上
【００６０】
（酢酸エチル希釈粘度）
得られた酢酸エチル希釈インキを２０℃恒温槽で１時間以上静置してＲ８５形粘度計  ＲＢ８５Ｌ（東機産業株式会社製）で粘度を測定した。粘度は低いほど優れる。表１中では、以下のように評価した。
・酢酸エチル希釈粘度の評価（６ｒｐｍでの粘度（単位：ｍＰａ・ｓ））
ＡＡ：１０００未満
Ａ：１０００以上〜１００００未満
Ｂ：１００００以上〜２５０００未満
Ｃ：２５０００以上
なお、比較例１の酢酸エチル希釈粘度は４００００を大きく超えるものであった。
【００６１】
【表１】
0006493637.tif 000004
【００６２】
【表２】
0006493637.tif 000005
【００６３】
（混色経時粘度）
得られた混色インキの調製直後、３時間室温静置後、２４時間室温静置後のそれぞれの粘度（２５℃）を、ザーンカップ（番号４、株式会社離合社製）を用いて測定した。表中の粘度の値は低いほど優れる。
【００６４】
【表３】
0006493637.tif 000006
【要約】
本発明が解決しようとする課題は、優れた分散安定性を有するジオキサジンバイオレット顔料組成物を提供することにある。より具体的には、印刷インキ用途に使用する際の（１）ベースインキとしての経時粘度、（２）べースインキを酢酸エチルやワニス等で希釈した際の粘度の何れにおいても実用上十分な増粘抑制が達成されたジオキサジンバイオレット顔料組成物を提供することにある。ジオキサジンバイオレット顔料（Ｃ．Ｉ．ピグメントバイオレット２３）と多価金属無機塩とを含有することを特徴とする顔料組成物を提供することによりこれを解決する。